FR 2667060 A1 19920327 FR 9011598 A 19900920 On connaît déjà des outils de fraisage comprenant un corps d'outil distinct de la tête d'usinage FR-A-2 613 648 représente un tel outil. Dans le but d'obtenir une durée de vie satisfaisante de l'outil, et un prix de revient modéré, l'invention propose de choisir judicieusement les matériaux constitutifs de la tête d'usinage et du corps d'outil pour réaliser, d'une part, une tête d'usinage, et donc un outil ayant un excellent rendement d'usinage, d'autre part, un corps d'outil peu fragile. A cet effet, selon l'invention, la tête d'usinage est réalisée en une céramique et est rapportée sur ledit corps d'outil, lui-même réalisé en un matériau ayant une résilience supérieure à celle de ladite céramique, tel qu'un acier à outil ou un carbure de tungstène. Les avantageuses dispositions suivantes sont, en outre, de préférence adoptées: la céramique est composite comprenant une matrice et des éléments filamentaires de renforcement; les éléments filamentaires sont constitués par des fibres les éléments filamentaires sont des trichites (en anglais "Whiskers"); selon une première réalisation, les trichites sont réalisées en carbure de silicium, la matrice étant elle-même réalisée en alumine; selon d'autres réalisations, les éléments filamentaires sont réalisés en carbure de silicium, la matrice étant réalisée en nitrure de silicium, ou encore les éléments filamentaires sont réalisés en alumine, la matrice étant réalisée en nitrure de silicium ou en alumine; la céramique a, de préférence, la composition suivante, en volumes: matrice, entre 60 et 85 %; éléments filamentaires de renforcement, entre 40 et 15 %, et plus particulièrement, comprend une matrice d'alumine pour sensiblement 70 % de son volume, et des trichites de carbure de silicium pour le reste de son volume; les éléments filamentaires de renforcement ont des orientations qui sont principalement contenues dans des plans perpendiculaires à un axe longitudinal que comporte le corps de l'outil; la tête d'usinage est rapportée sur le corps d'outil par brasage; le corps d'outil étant réalisé en carbure de tungstène, la tête d'usinage est rapportée sur ledit corps d'outil par brasage selon sensiblement les indications suivantes: la brasure utilisée est conformée en un feuillard d'environ 0,05 mm d'épaisseur, comprenant les pourcentages pondéraux de sensiblement 63 % d'argent; 35,25 % de cuivre, 1,75 % de titane, et le brasage proprement dit est réalisé sous vide, à 8800 C pendant sensiblement minutes. L'avantage principal d'un outil conforme à l'invention réside dans la réalisation de la tête de fraisage dans le meilleur matériau connu pour ce faire, mais relativement coûteux et fragile, et en limitant l'utilisation de ce matériau à la seule tête de fraisage et en choisissant un matériau moins cher et moins fragile pour réaliser le corps d'outil, en optimisant la réalisation globale de l'outil. L'invention sera mieux comprise, et des caractéristiques secondaires et leurs avantages apparaîtront au cours de la description d'une réalisation donnée ci-dessous à titre d'exemple. Il est entendu que la description et les dessins ne sont donnés qu'à titre indicatif et non limitatif. Il sera fait référence aux dessins annexés, dans lesquels la figure 1 est une vue en perspective d'un outil de fraisage conforme à l'invention; et, la figure 2 est une coupe, par le plan P de la figure 1, de la tête de fraisage dudit outil. L'outil de fraisage représenté sur les figures comprend un corps d'outil 1, cylindrique présentant un axe longitudinal 5; et, une tête d'usinage 2, qui est fixée à une extrémité du corps d'outil 1 par brasage 3, et qui porte les arêtes d'usinage 4. La tête d'usinage et le corps d'outil sont initialement tous deux cylindriques La tête d'usinage et l'extrémité du corps d'outil sont usinées ensemble, après réalisation du brasage. Une coupe de la tête d'usinage par un plan P perpendiculaire à O 5 l'axe 5 (figure 2) montre la présence de nombreuses trichites (en anglais "Whiskers") 6, qui sont des monocristaux filiformes, ayant un diamètre de l'ordre de 0,001 millimètre. En variante, et de manière plus générale, une telle coupe peut contenir des éléments filamentaires, tels que des fibres de 0,01 millimètre de diamètre, ou encore lesdites trichites. Le choix des matériaux est important. Le corps d'outil 1 est réalisé en un matériau possédant une bonne résilience, en tout cas moins fragile que la tête d'usina- ge 2 Le carbure de tungstène, ainsi que les aciers à outil conviennent à la réalisation du corps d'outil 1. La tête d'usinage est réalisée en un matériau céramique, constituant une matrice 7, dans laquelle sont noyés les éléments filamentaires ou les trichites 6 Les pourcentages préférés sont les suivants: la matrice occupe 60 à 85 %, en volume, de la tête d'u- sinage; et les éléments filamentaires ou les trichites occupent le reste du volume, soit de 40 à 15 %. Une composition performante consiste à réaliser la matrice en alumine, pour environ 70 % du volume de la tête d'usinage, et à réaliser les trichites en carbure de silicium pour le reste du volume, soit environ 30 %. En variante, la matrice peut être réalisée en nitrure de silicium ou en alumine et contenir des éléments filamentaires, éventuellement sous la forme de trichites, eux-mêmes réalisés en carbure de silicium ou en alumine. Le brasage 3 de fixation de la tête d'usinage 2 sur l'extrémité du corps d'outil 1 est un élément qui coopère à la bonne tenue générale de l'outil en service. Le brasage suivant a été trouvé et adopté pour la qualité obtenue de la fixation la brasure utilisée provient d'un feuillard d'environ 0,05 millimètre d'épaisseur; la composition du feuillard est celle comprenant les pourcentages pondéreux d'environ 63 % d'argent; 35,25 % de cuivre; 1,75 % de titane; enfin, le brasage est réalisé sous vide, dans un four maintenant la température à approximativement 880 a C, pendant environ 15 minutes. Des outils de fraisage, réalisés conformément aux indications qui précèdent, permettent de n'utiliser la céramique que là o sa présence est primordiale, dans la constitution de la tête d'usinage 2, et apporte une efficacité qui ne serait pas obtenue autrement, tout en étant peu fragile du fait du choix du matériau du corps d'outil 1 La présence des trichites 6; le choix de leurs orientations préférées, perpendiculairement à l'axe 5; ainsi que le pourcentage choisi pour leur composition concourent tous à la réalisation optimale de la tête d'usinage. Un outil, tel que celui qui vient d'être décrit, permet des fraisages à vitesses élevées, ce qui est précieux pour l'usinage de pièces en matériaux composites ou réalisées en certains superalliages. L'invention n'est pas limitée aux réalisations décrites, mais en couvre au contraire toutes les variantes qui pourraient leur être apportées sans sortir de leur cadre, ni de leur esprit. REVENDICATIONS 1 Outil de fraisage comprenant un corps d'outil distinct de la tête d'usinage, caractérisé en ce que la tête d'usinage ( 2) est réalisée en une céramique et est rapportée sur ledit corps d'outil ( 1), lui- même réalisé en un matériau ayant une résilience supérieure à celle de ladite céramique, tel qu'un acier à outil ou un carbure de tungstène. 2 Outil de fraisage selon la revendication 1, caractérisé en ce que la céramique est composite comprenant une matrice ( 7) et des éléments filamentaires de renforcement ( 6). 3 Outil de fraisage selon la revendication 2, caractérisé en ce que les éléments filamentaires sont constitués par des fibres. 4 Outil de fraisage selon la revendication 2, caractérisé en ce que les éléments filamentaires sont des trichites (en anglais "Whiskers"). Outil de fraisage selon la revendication 4, caractérisé en ce que les trichites sont réalisées en carbure de silicium, la matrice étant elle-même réalisée en alumine. 6 Outil de fraisage selon l'une quelconque des revendications 2 et 3, caractérisé en ce que les éléments filamentaires sont réalisés en carbure de silicium, la matrice étant réalisée en nitrure de silicium. 7 Outil de fraisage selon l'une quelconque des revendications 2 et 3, caractérisé en ce que les éléments filamentaires sont réalisés en alumine, la matrice étant réalisée en nitrure de silicium. 8 Outil de fraisage selon l'une quelconque des revendications 2 et 3, caractérisé en ce que les éléments filamentaires et la matrice sont réalisés en alumine. 9 Outil de fraisage selon l'une quelconque des revendications 2 à 8, caractérisé en ce que la céramique a la composition suivante, en volumes: matrice, entre 60 et 85 %; éléments filamentaires de renforcement, entre 40 et 15 %. 10 Outil de fraisage selon la revendication 5, caractérisé en ce que la céramique comprend une matrice d'alumine pour sensiblement 70 % de son volume, et des trichites de carbure de silicium pour le reste de son volume. 11 Outil de fraisage selon l'une quelconque des revendi- cations 2 à 10, caractérisé en ce que les éléments filamentaires de renforcement ( 6) ont des orientations qui sont principalement contenues dans des plans (P) perpendiculaires à un axe longitudinal ( 5) que comporte le corps de l'outil ( 1). 12 Outil de fraisage selon l'une quelconque des revendications 1 à 11, caractérisé en ce que la tête d'usinage ( 2) est rapportée sur le corps d'outil ( 1) par brasage ( 3). 13 Outil de fraisage selon la revendication 5, caractérisé en ce que le corps d'outil étant réalisé en carbure de tungstène, la tête d'usinage est rapportée sur ledit corps d'outil par brasage selon sensiblement les indications suivantes: la brasure utilisée est conformée en un feuillard d'environ 0,05 mm d'épaisseur, comprenant les pourcentages pondéraux de sensiblement 63 % d'ar- gent; 35,25 % de cuivre, 1,75 % de titane, et le brasage proprement dit est réalisé sous vide, à 8800 C pendant sensiblement 15 minutes.